Patent RU-128201-U1 (RU)
Title: Защитная ткань (варианты)
IPC: D03D15/513
Filed: 2012-11-15
Granted: 2013-05-20
Abstract: Полезная модель относится к текстильных материалов, касается защитных тканей и может быть использовано при производстве защитной одежды для пожарных, работников поисковых и аварийно-спасательных служб и сотрудников других профессий, где работы выполняются при повышенных температурах и возможном соприкосновении с открытым пламенем. Техническим результатом полезной модели является создание четырех вариантов защитной ткани, обладающей высокими разрывной и раздирающей нагрузками за счет комбинированного переплетения высокопрочных нитей из крученой пряжи и/или комплексных нитей из полиарамидных волокон и обеспечивающей повышенную прочность и износостойкость в процессе эксплуатации. 
     Защитная ткань по первому варианту образована переплетением основных и уточных нитей с рисунком раппорта ткани, содержащим фон (1) с размещенными на нем вертикальными столбиками (2) и горизонтальными полосами (3), при этом в качестве тканой структуры применено комбинированное переплетение, причем фон (1) рисунка раппорта образован нитями из крученой пряжи, а вертикальные столбики (2) и горизонтальные полосы (3) рисунка раппорта на лицевой и изнаночной сторонах ткани выполнены в виде выступов и образованы, по меньшей мере, двумя нитями из крученой пряжи, причем поверхностная плотность ткани составляет 120÷260 г/м 2 . В такой защитной ткани по первому варианту предпочтительно: 
     - фон (1) рисунка раппорта по основе и по утку имеет одинаковое количество нитей; 
     - с обеих сторон ткани выполнена кромка (4) из хлопколавсановой нитки и крученой пряжи по основе и крученой пряжи по утку; 
     - крученая пряжа рисунка раппорта имеет одинаковую линейную плотность; 
     - крученая пряжа по основе и утку фона (1) рисунка раппорта выполнена на основе полиарамидных или метаарамидных волокон; 
     - крученая пряжа по основе и утку фона (1) рисунка раппорта выполнена на основе мета и вискозных волокон. 
     Защитная ткань по второму варианту образована переплетением основных и уточных нитей с рисунком раппорта ткани, содержащим фон (1) с размещенными на нем вертикальными столбиками (2) и горизонтальными полосами (3), при этом в качестве тканой структуры применено комбинированное переплетение, причем фон (1) рисунка раппорта образован комплексными нитями из полиарамидных волокон, а вертикальные столбики (2) и горизонтальные полосы (3) рисунка раппорта на лицевой и изнаночной сторонах ткани выполнены в виде выступов и образованы, по меньшей мере, двумя комплексными нитями из полиарамидных волокон, причем поверхностная плотность ткани составляет 115÷280 г/м 2 . В такой защитной ткани по второму варианту предпочтительно: 
     - фон (1) рисунка раппорта по основе и по утку имеет одинаковое количество нитей; 
     - с обеих сторон ткани выполнена кромка (4) из хлопколавсановой нитки и комплексной нити по основе и комплексной нити по утку; 
     - комплексные нити по основе и утку фона (1) рисунка раппорта имеют одинаковую линейную плотность; 
     - комплексные нити по вертикальным столбикам (2) и горизонтальным полосам (3) рисунка раппорта имеют большую линейную плотность, чем комплексные нити фона (1) рисунка раппорта. 
     Защитная ткань по третьему варианту образована переплетением основных и уточных нитей с рисунком раппорта ткани, содержащим фон (1) с размещенными на нем вертикальными столбиками (2) и горизонтальными полосами (3), при этом в качестве тканой структуры применено комбинированное переплетение, причем фон (1) рисунка раппорта образован нитями из крученой пряжи, а вертикальные столбики (2) и горизонтальные полосы (3) рисунка раппорта на лицевой и изнаночной сторонах ткани выполнены в виде выступов и образованы, по меньшей мере, двумя комплексными нитями из полиарамидных волокон, причем поверхностная плотность ткани составляет 120÷260 г/м 2 . В такой защитной ткани по третьему варианту предпочтительно: 
     - фон (1) рисунка раппорта по основе и по утку имеют одинаковое количество нитей; 
     - с обеих сторон ткани выполнена кромка (4) из хлопколавсановой нитки и крученой пряжи по основе и крученой пряжи с комплексными нитями по утку; 
     - крученая пряжа по основе и утку фона (1) рисунка раппорта имеет одинаковую линейную плотность; 
     - комплексные нити вертикальных столбиков (2) и горизонтальных полос (3) рисунка раппорта имеют одинаковую линейную плотность; 
     - крученая пряжа по основе и утку фона (1) рисунка раппорта выполнена на основе полиарамидных или метаарамидных волокон; 
     - крученая пряжа по основе и утку фона (1) рисунка раппорта выполнена на основе мета и вискозных волокон. 
     Защитная ткань по четвертому варианту образована переплетением основных и уточных нитей с рисунком раппорта ткани, содержащим фон (1) с размещенными на нем вертикальными столбиками (2) и горизонтальными полосами (3), при этом в качестве тканой структуры применено комбинированное переплетение, причем фон (1) рисунка раппорта образован комплексными нитями из полиарамидных волокон, а вертикальные столбики (2) и горизонтальные полосы (3) рисунка раппорта на лицевой и изнаночной сторонах ткани выполнены в виде выступов и образованы, по меньшей мере, двумя нитями из крученой пряжи, причем поверхностная плотность ткани составляет 120÷260 г/м 2 . В такой защитной ткани по четвертому варианту предпочтительно: 
     - фон (1) рисунка раппорта по основе и по утку имеют одинаковое количество нитей; 
     - с обеих сторон ткани выполнена кромка (4) из хлопколавсановой нитки и крученой пряжи по основе и крученой пряжи с комплексными нитями по утку; 
     - комплексные нити по основе и утку фона (1) рисунка раппорта имеют одинаковую линейную плотность; 
     - крученая пряжа вертикальных столбиков (2) и горизонтальных полос (3) рисунка раппорта имеет одинаковую линейную плотность; 
     - линейная плотность крученой пряжи вертикальных столбиков (2) и горизонтальных полос (3) выше линейной плотности комплексных нитей по основе и утку фона (1) рисунка раппорта; 
     - крученая пряжа вертикальных столбиков (2) и горизонтальных полос (3) рисунка раппорта выполнена на основе полиарамидных или метаарамидных волокон; 
     - крученая пряжа вертикальных столбиков (2) и горизонтальных полос (3) рисунка раппорта выполнена на основе мета и вискозных волокон. 
     26 п.ф., 4 илл.